(57)【要約】【課題】コスメテイック製品に用いられる人体肌接触用シートであって、高伸度でありかつ肌への密着性に優れた人体肌接触用シート、および該人体肌接触用シートを用いてなるコスメテイック製品を提供する。【解決手段】ポリエステルからなり単繊維径（Ｄ）が５０〜１０００ｎｍの極細ポリエステル繊維などを用いて、湿潤動摩擦係数が１．５以上であり、かつ２．５ｃｍ巾１Ｎ荷重での伸度が２０〜４０％である人体肌接触用シートを得る。【選択図】なし【特許請求の範囲】
【請求項１】
人体肌接触用シートであって、下記の方法で求めた湿潤動摩擦係数が１．５以上であり、かつ２．５ｃｍ巾１Ｎ荷重での伸度が２０〜４０％であることを特徴とする人体肌接触用シート。
温度２０℃の水中に試料を浸漬させた後、温度２０℃、相対湿度６５％の環境下で１０分間吊るした後、１０ｃｍ×５ｃｍの試料をヘッド（１３３ｃＮ）の下に貼り付け、平滑な台の上に敷かれたシリコンラバー（擬似肌）上に置き、ヘッドを等速（１０ｃｍ／ｍｉｎ）で１０ｃｍ以上動かした時の抵抗値（Ｆ）をＵゲージで測定、記録（ｎ数５の平均）する。試料はタテ方向（長手方向）で測定し、次式より湿潤動摩擦係数を求める。
湿潤動摩擦係数（μ）＝Ｕゲージの読み（Ｆ）／ヘッドと試料の荷重（Ｒ）
【請求項２】
２．５ｃｍ巾強度が５Ｎ以上である、請求項１に記載の人体肌接触用シート。
【請求項３】
人体肌接触用シートが、目付け３０〜１００ｇ／ｍ２の不織布からなる、請求項１または請求項２に記載の人体肌接触用シート。
【請求項４】
前記不織布が、単繊維径（Ｄ）が５０〜１０００ｎｍかつ該単繊維径（Ｄ）ｎｍに対する繊維長（Ｌ）ｎｍの比（Ｌ／Ｄ）が６００〜３０００の範囲内である極細ポリエステル繊維を不織布重量対比５〜５０重量％含み、かつ単繊維繊度１．５〜３．０ｄｔｅｘかつ繊維長が１０〜２０ｍｍの捲縮繊維を不織布重量対比１０重量％以上含む、請求項３に記載の人体肌接触用シート。
【請求項５】
前記極細ポリエステル繊維が、ポリエステルからなりかつ島径（Ｄ）が５０〜１０００ｎｍである島成分と前記のポリエステルよりもアルカリ水溶液易溶解性ポリマーからなる海成分とを有する複合繊維にアルカリ減量加工を施すことにより、前記海成分を溶解除去したものである、請求項４に記載の人体肌接触用シート。
【請求項６】
前記の複合繊維において、海成分が、５−ナトリウムスルホン酸を６〜１２モル％および分子量４０００〜１２０００のポリエチレングリコールを３〜１０重量％共重合したポリエチレンテレフタレートである、請求項５に記載の人体肌接触用シート。
【請求項７】
不織布の少なくとも片面に前記極細ポリエステル繊維が露出している、請求項４〜６のいずれかに記載の人体肌接触用シート。
【請求項８】
不織布が、湿式抄紙法によりシートを抄紙後、さらに高圧水流により繊維同士を絡合させた不織布である、請求項３〜７のいずれかに記載の人体肌接触用シート。
【請求項９】
高圧水流により繊維同士を絡合させる際に、原綿組成を互に異にするシートを２層以上積層する、請求項８に記載の人体肌接触用シート。
【請求項１０】
請求項１〜９のいずれかに記載の人体肌接触用シートを用いてなり、化粧液を含むコスメテイック製品。
【発明の詳細な説明】
【技術分野】
【０００１】
本発明は、コスメテイック製品に用いられる人体肌接触用シートであって、高伸度でありかつ肌への密着性に優れた人体肌接触用シート、および該人体肌接触用シートを用いてなるコスメテイック製品に関する。
【背景技術】
【０００２】
従来、フェイスマスクを中心とするコスメテイック製品（コスメ製品と称されることもある。）としてさまざまなものが提案されている。例えば、特許文献１や特許文献２などでは、親水性繊維を含むコスメテイック製品用不織布やかかる不織布を用いてなるコスメテイック製品が提案されている。
【０００３】
かかるコスメテイック製品に用いられる人体肌接触用シートにおいて、肌に対する肌沿い性や、肌への密着性に優れることが求められている。肌沿いについては、単なる柔軟性のみならずシートが高伸度であることが求められている。また、密着性については、さらに優れた密着性が求められている。
しかしながら、シートの伸度を大きくすると密着性が低下し、逆に、密着性を向上させるとシートの伸度が低下し、シートの高伸度と肌との密着性を両立させることが困難であった。
【先行技術文献】
【特許文献】
【０００４】
【特許文献１】特開２００６−２７４４６８号公報
【特許文献２】特許第３９４４５２６号公報
【発明の概要】
【発明が解決しようとする課題】
【０００５】
本発明は上記の背景に鑑みなされたものであり、その目的は、コスメテイック製品に用いられる人体肌接触用シートであって、高伸度でありかつ肌への密着性に優れた人体肌接触用シート、および該人体肌接触用シートを用いてなるコスメテイック製品を提供することにある。
【課題を解決するための手段】
【０００６】
本発明者らは上記の課題を達成するため鋭意検討した結果、人体肌接触用シートにおいて、特定の単繊維径および繊維長を有する極細ポリエステル繊維を含ませることにより人体肌接触用シートの肌への密着性が向上し、また、特定の単繊維繊度および繊維長を有する捲縮繊維を含ませることにより人体肌接触用シートの伸度が大きくなり、その結果、シートの高伸度と肌との密着性が両立することを見出し、さらに鋭意検討を重ねることにより本発明を完成するに至った。
【０００７】
かくして、本発明によれば「人体肌接触用シートであって、下記の方法で求めた湿潤動摩擦係数が１．５以上であり、かつ２．５ｃｍ巾１Ｎ荷重での伸度が２０〜４０％であることを特徴とする人体肌接触用シート。」が提供される。
温度２０℃の水中に試料を浸漬させた後、温度２０℃、相対湿度６５％の環境下で１０分間吊るした後、１０ｃｍ×５ｃｍの試料をヘッド（１３６ｇ）の下に貼り付け、平滑な台の上に敷かれたシリコンラバー（擬似肌）上に置き、ヘッドを等速（１０ｃｍ／ｍｉｎ）で１０ｃｍ以上動かした時の抵抗値（Ｆ）をＵゲージで測定、記録（ｎ数５の平均）する。試料はタテ方向（長手方向）で測定し、次式より湿潤動摩擦係数を求める。
湿潤動摩擦係数（μ）＝Ｕゲージの読み（Ｆ）／ヘッドと試料の荷重（Ｒ）
【０００８】
その際、人体肌接触用シートにおいて、２．５ｃｍ巾強度が５Ｎ以上であることが好ましい。人体肌接触用シートが、目付け３０〜１００ｇ／ｍ２の不織布からなることが好ましい。かかる不織布が、単繊維径（Ｄ）が５０〜１０００ｎｍかつ該単繊維径（Ｄ）ｎｍに対する繊維長（Ｌ）ｎｍの比（Ｌ／Ｄ）が６００〜３０００の範囲内である極細ポリエステル繊維を不織布重量対比５〜５０重量％含み、かつ単繊維繊度１．５〜３．０ｄｔｅｘかつ繊維長が１０〜２０ｍｍの捲縮繊維を不織布重量対比１０重量％以上含むことが好ましい。その際、前記極細ポリエステル繊維が、ポリエステルからなりかつ島径（Ｄ）が５０〜１０００ｎｍである島成分と前記のポリエステルよりもアルカリ水溶液易溶解性ポリマーからなる海成分とを有する複合繊維にアルカリ減量加工を施すことにより、前記海成分を溶解除去したものであることが好ましい。また、前記の複合繊維において、海成分が、５−ナトリウムスルホン酸を６〜１２モル％および分子量４０００〜１２０００のポリエチレングリコールを３〜１０重量％共重合したポリエチレンテレフタレートであることが好ましい。
【０００９】
前記の不織布において、不織布の少なくとも片面に前記極細ポリエステル繊維が露出していることが好ましい。また、不織布が、湿式抄紙法によりシートを抄紙後、さらに高圧水流により繊維同士を絡合させた不織布であることが好ましい。また、高圧水流により繊維同士を絡合させる際に、原綿組成を互に異にするシートを２層以上積層することが好ましい。
また、本発明によれば、前記の人体肌接触用シートを用いてなり、化粧液を含むコスメテイック製品が提供される。
【発明の効果】
【００１０】
本発明によれば、コスメテイック製品に用いられる人体肌接触用シートであって、高伸度でありかつ肌への密着性に優れた人体肌接触用シート、および該人体肌接触用シートを用いてなるコスメテイック製品が得られる。
【発明を実施するための形態】
【００１１】
以下、本発明の実施の形態について詳細に説明する。
まず、本発明の人体肌接触用シートにおいて、下記の方法で求めた湿潤動摩擦係数が１．５以上（好ましくは１．５〜３．０）であることが肝要である。該湿潤動摩擦係数が１．５未満の場合、肌への密着性が低下するおそれがあり好ましくない。逆に、該湿潤動摩擦係数が３．０よりも大きいと肌荒れが発生するおそれがある。
【００１２】
温度２０℃の水中に１０ｃｍ×５ｃｍの試料を浸漬させた後、温度２０℃、相対湿度６５％の環境下で１０分間吊るした後、１０ｃｍ×５ｃｍの試料をヘッド（１３３ｃＮ）の下に貼り付け、平滑な台の上に敷かれたシリコンラバー（擬似肌）上に置き、ヘッドを等速（１０ｃｍ／ｍｉｎ）で１０ｃｍ以上動かした時の抵抗値（Ｆ）をＵゲージで測定、記録（ｎ数５の平均）する。試料はタテ方向（長手方向）で測定し、次式より試料とシリコンラバーとの間の湿潤動摩擦係数を求める。
湿潤動摩擦係数（μ）＝Ｕゲージの読み（Ｆ）／ヘッドと試料の荷重（Ｒ）
【００１３】
また、本発明の人体肌接触用シートにおいて、２．５ｃｍ巾１Ｎ荷重での伸度が２０〜４０％であることが肝要である。該伸度が２０％よりも小さい場合、肌に対する肌沿い性が低下するおそれがあり好ましくない。逆に、該伸度が４０％よりも大きい場合、肌とシートとの間でたるみが発生するおそれがあり好ましくない。
【００１４】
本発明の人体肌接触用シートにおいて、強度としては２．５ｃｍ巾強度が５Ｎ以上（より好ましくは５〜１０Ｎ）であることが好ましい。該強度が５Ｎ未満の場合、実用性が低下するおそれがある。
【００１５】
また、本発明の人体肌接触用シートにおいて、シートの組織としては特に限定されず、織物、編物、不織布、フィルムいずれでもよいが、不織布（例えば、湿式不織布、乾式不織布、エアレイド不織布、スパンボンド不織布など）が好ましい。特に、目付け３０〜１００ｇ／ｍ２の不織布が好ましい。該目付けが３０ｇ／ｍ２よりも小さいと、シートの強度が低下するおそれがある。逆に該目付けが１００ｇ／ｍ２よりも大きいと、肌に対する肌沿い性が低下するおそれがある。
【００１６】
前記の人体肌接触用シートとしては、例えば、単繊維径（Ｄ）が５０〜１０００ｎｍかつ該単繊維径（Ｄ）ｎｍに対する繊維長（Ｌ）ｎｍの比（Ｌ／Ｄ）が６００〜３０００の範囲内である極細ポリエステル繊維を不織布重量対比５〜５０重量％含み、かつ単繊維繊度１．５〜３．０ｄｔｅｘかつ繊維長が１０〜２０ｍｍの捲縮繊維を不織布重量対比１０〜３０重量％含む不織布が好ましい。
【００１７】
ここで、前記極細ポリエステル繊維において、単繊維径（Ｄ）が５０〜１０００ｎｍ（より好ましくは５００〜１０００ｎｍ、さらに好ましくは５５０〜８００ｎｍ）の範囲内である。該単繊維径が５０ｎｍ未満の場合、極細ポリエステル繊維同士が擬似膠着しやすく均一分散しにくいため、肌への密着性が低下するおそれがある。逆に、該単繊維径が１０００ｎｍより大きい場合も、極細ポリエステル繊維としての効果が低くなり、肌への密着性が低下するおそれがある。なお、極細ポリエステル繊維の単繊維断面形状が丸断面以外の異型断面である場合には外接円の直径を単繊維径とする。また、単繊維径は、透過型電子顕微鏡で繊維の横断面を撮影することにより測定が可能である。
【００１８】
前記極細ポリエステル繊維において、単繊維径（Ｄ）ｎｍに対する繊維長（Ｌ）ｎｍの比（Ｌ／Ｄ）が６００〜３０００（好ましくは８００〜１５００）の範囲内であることが好ましい。該比（Ｌ／Ｄ）が６００未満では、繊維長が短くなり過ぎるため、他の繊維との絡みが小さくなり、繊維が脱落するおそれがある。逆に、該比（Ｌ／Ｄ）が３０００を越える場合、繊維長が長くなりすぎ、極細ポリエステル繊維自身の絡みが大きくなり、均一分散が阻害されるおそれがある。
【００１９】
前記極細ポリエステル繊維を形成するポリエステルの種類としては、ポリエチレンテレフタレートやポリトリメチレンテレフタレート、ポリブチレンテレフタレート、ステレオコンプレックスポリ乳酸、ポリ乳酸、第３成分を共重合させたポリエステル、マテリアルリサイクルまたはケミカルリサイクルされたポリエステルや、特開２００９−０９１６９４号公報に記載された、バイオマスすなわち生物由来の物質を原材料として得られたモノマー成分を使用してなるポリエステルであってもよい。さらには、特開２００４−２７００９７号公報や特開２００４−２１１２６８号公報に記載されているような、特定のリン化合物およびチタン化合物を含む触媒を用いて得られたポリエステルでもよい。
【００２０】
前記の不織布において、前記極細ポリエステル繊維の含有量としては不織布重量対比０．５〜５０重量％の範囲内であることが好ましい。極細ポリエステル繊維の含有量が０．５重量％よりも小さい場合は、肌への密着性が低下するおそれがある。逆に極細ポリエステル繊維の含有量が５０重量％よりも大きい場合は、相対的に親水性繊維の含有量が低下するため不織布の保液性が低下するおそれがある。
【００２１】
前記のような極細ポリエステル繊維の製造方法としては、海成分に島成分をブレンドしたブレンド型複合繊維の海成分を溶解除去したものでもよいが、国際公開第２００５／０９５６８６号パンフレットに開示された方法が、単繊維径の均一性の点で好ましい。
【００２２】
すなわち、ポリエステルポリマーからなりかつその島径（Ｄ）が５０〜１０００ｎｍである島成分と、前記のポリエステルポリマーよりもアルカリ水溶液易溶解性ポリマー（以下、「易溶解性ポリマー」ということもある。）からなる海成分とを有する複合繊維を、海島型複合繊維用口金を用いて紡糸、延伸した後にアルカリ減量加工を施し、前記海成分を溶解除去したものであることが好ましい。なお、前記島径は、透過型電子顕微鏡で繊維の横断面を撮影することにより測定が可能である。なお、島の形状が丸断面以外の異型断面である場合には、前記の島径（Ｄ）はその外接円の直径を用いる。
【００２３】
ここで、海成分を形成するアルカリ水溶液易溶解性ポリマーの、島成分を形成するポリエステルポリマーに対する溶解速度比が２００以上（好ましくは３００〜３０００）であると、島分離性が良好となり好ましい。溶解速度が２００倍未満の場合には、繊維断面中央部の海成分を溶解する間に、分離した繊維断面表層部の島成分が溶解されてしまい、海相当分が減量されているにもかかわらず、繊維断面中央部の海成分を完全に溶解除去できず、島成分の太さ斑や島成分自体の溶剤侵食につながり、均一な繊維径を有する極細ポリエステル繊維を得ることができないおそれがある。
【００２４】
海成分を形成する易溶解性ポリマーとしては、特に繊維形成性の良いポリエステル類、脂肪族ポリアミド類、ポリエチレンやポリスチレン等のポリオレフィン類を好ましい例としてあげることができる。さらに具体例を挙げれば、アルカリ水溶液易溶解性ポリマーとして、ポリ乳酸、超高分子量ポリアルキレンオキサイド縮合系ポリマー、ポリアルキレングリコール系化合物と５−ナトリウムスルホイソフタル酸の共重合ポリエステルが最適である。ここでアルカリ水溶液とは、水酸化カリウム、水酸化ナトリウム水溶液などを含む。これ以外にも、ナイロン６やナイロン６６等の脂肪族ポリアミドに対するギ酸、ポリスチレンに対するトリクロロエチレン等やポリエチレン（特に高圧法低密度ポリエチレンや直鎖状低密度ポリエチレン）に対する熱トルエンやキシレン等の炭化水素系溶剤、ポリビニルアルコールやエチレン変性ビニルアルコール系ポリマーに対する熱水を例として挙げることができる。
【００２５】
ポリエステル系ポリマーの中でも、５−ナトリウムスルホイソフタル酸６〜１２モル％と分子量４０００〜１２０００のポリエチレングリコールを３〜１０重量％共重合させた固有粘度が０．４〜０．６のポリエチレンテレフタレート系共重合ポリエステルが好ましい。ここで、５−ナトリウムスルホイソフタル酸は親水性と溶融粘度向上に寄与し、ポリエチレングリコール（ＰＥＧ）は親水性を向上させる。また、ＰＥＧは分子量が大きいほど、その高次構造に起因すると考えられる親水性増加作用があるが、反応性が悪くなってブレンド系になるため、耐熱性や紡糸安定性の面で問題が生じる可能性がある。また、共重合量が１０重量％以上になると、溶融粘度が低下するおそれがある。
【００２６】
一方、島成分を形成するポリエステルポリマーとしては、前述のものが好ましい。なお、海成分を形成するポリマーおよび島成分を形成するポリマーについて、製糸性および抽出後の極細繊維の物性に影響を及ぼさない範囲で、必要に応じて、有機充填剤、酸化防止剤、熱安定剤、光安定剤、難燃剤、滑剤、帯電防止剤、防錆剤、架橋剤、発泡剤、蛍光剤、表面平滑剤、表面光沢改良剤、フッ素樹脂等の離型改良剤、等の各種添加剤を含んでいてもさしつかえない。
【００２７】
前記海島型複合繊維において、溶融紡糸時における海成分の溶融粘度が島成分ポリマーの溶融粘度よりも大きいことが好ましい。かかる関係にある場合には、海成分の複合重量比率が４０％未満と小さくなっても、島同士が接合しにくくなることにより海島型複合繊維が得られやすい。
【００２８】
好ましい溶融粘度比（海／島）は、１．１〜２．０、特に１．３〜１．５の範囲である。この比が１．１倍未満の場合には溶融紡糸時に島成分が接合しやすくなるおそれがある。一方、２．０倍を越える場合には、粘度差が大きすぎるために紡糸調子が低下しやすくなるおそれがある。
【００２９】
次に島数は、１００以上（より好ましくは３００〜１０００）であることが好ましい。また、その海島複合重量比率（海：島）は、２０：８０〜８０：２０の範囲が好ましい。かかる範囲であれば、島間の海成分の厚みを薄くすることができ、海成分の溶解除去が容易となり、島成分の極細繊維への転換が容易になるので好ましい。ここで海成分の割合が８０％を越える場合には海成分の厚みが厚くなりすぎ、一方２０％未満の場合には海成分の量が少なくなりすぎて、島間に接合が発生しやすくなる。
【００３０】
溶融紡糸に用いられる海島型複合繊維用口金としては、島成分を形成するための中空ピン群や微細孔群を有するものなど任意のものを用いることができる。例えば、中空ピンや微細孔より押し出された島成分とその間を埋める形で流路を設計されている海成分流とを合流し、これを圧縮することにより海島断面が形成されるといった紡糸口金でもよい。吐出された海島型複合繊維は冷却風により固化され、所定の引き取り速度に設定した回転ローラーあるいはエジェクターにより引き取られ、未延伸糸を得る。この引き取り速度は特に限定されないが、２００〜５０００ｍ／分であることが望ましい。２００ｍ／分以下では生産性が悪くなるおそれがある。また、５０００ｍ／分以上では紡糸安定性が悪くなるおそれがある。
【００３１】
得られた未延伸糸は、海成分を抽出後に得られる極細繊維の用途・目的に応じて、そのままカット工程あるいはその後の抽出工程に供してもよいし、目的とする強度・伸度・熱収縮特性に合わせるために、延伸工程や熱処理工程を経由して、カット工程あるいはその後の抽出工程に供することができる。延伸工程は紡糸と延伸を別ステップで行う別延方式でもよいし、一工程内で紡糸後直ちに延伸を行う直延方式を用いてもかまわない。
【００３２】
次に、かかる複合繊維を、必要に応じて、島径（Ｄ）に対する繊維長（Ｌ）の比（Ｌ／Ｄ）が前記の範囲内となるようにカットした後、アルカリ減量加工を施すことにより前記海成分を溶解除去するか、または、アルカリ減量加工を施すことにより前記海成分を溶解除去した後、カットする。かかるカットは、未延伸糸または延伸糸をそのまま、または数十本〜数百万本単位に束ねたトウにしてギロチンカッターやロータリーカッターなどでカットすることが好ましい。
【００３３】
前記のアルカリ減量加工は、不織布の製造後であってもよいし、不織布の製造前であってもよい。かかるアルカリ減量加工において、繊維とアルカリ液の比率（浴比）は０．１〜５％であることが好ましく、さらには０．４〜３％であることが好ましい。０．１％未満では繊維とアルカリ液の接触は多いものの、排水等の工程性が困難となるおそれがある。一方、５％以上では繊維量が多過ぎるため、アルカリ減量加工時に繊維同士の絡み合いが発生するおそれがある。なお、浴比は下記式にて定義する。
浴比（％）＝（繊維質量（ｇｒ）／アルカリ水溶液質量（ｇｒ）×１００）
【００３４】
また、アルカリ減量加工の処理時間は５〜６０分であることが好ましく、さらには１０〜３０分である事が好ましい。５分未満ではアルカリ減量が不十分となるおそれがある。一方、６０分以上では島成分までも減量されるおそれがある。
また、アルカリ減量加工において、アルカリ濃度は２％〜１０％であることが好ましい。２％未満では、アルカリ不足となり、減量速度が極めて遅くなるおそれがある。一方、１０％を越えるとアルカリ減量が進みすぎ、島部分まで減量されるおそれがある。
【００３５】
一方、前記不織布に含まれる捲縮繊維は、単繊維繊度１．５〜３．０ｄｔｅｘかつ繊維長が１０〜２０ｍｍの捲縮繊維である。不織布に該捲縮繊維が含まれない場合、前記のような伸度を有する人体肌接触用シートが得られないおそれがある。
ここで、かかる捲縮繊維を構成する繊維の種類としては、前記のようなポリエステル繊維が好ましい。また、捲縮繊維の捲縮加工方法としては、機械捲縮、異方冷却、潜在捲縮型サイドバイサイド複合繊維を用いる方法などが例示される。
また、かかる捲縮繊維が前記不織布に不織布重量対比１０重量％以上（さらに好ましくは１０〜３０重量％）含まれることが好ましい。捲縮繊維の含有量が１０重量％よりも小さい場合、前記のような伸度を有する人体肌接触用シートが得られないおそれがある。
【００３６】
前記不織布に、極細ポリエステル繊維および捲縮繊維以外に他の繊維が含まれていてもよい。その際、かかる他の繊維としては、パルプ、コットン、麻、シルク、ウールなどの天然繊維、ビスコースレーヨン、キュプラ、溶融紡糸セルロース繊維などの再生繊維、親水基を有する合成繊維、親水化処理を施した合成繊維など、親水性を有する繊維が好ましく例示される。
【００３７】
前記他の繊維において、不織布の保液性および形態保持性の点で単繊維繊度が０．１ｄｔｅｘ以上（より好ましくは０．１〜１０ｄｔｅｘ、さらに好ましくは０．５〜５．０ｄｔｅｘ）の範囲内であることが好ましい。また、前記他の繊維の形態としては長繊維でもよいが短繊維であることが好ましい。その際、親水性繊維の繊維長としては、３〜３０ｍｍ（より好ましくは５〜２０ｍｍ）の範囲内であることが好ましい。
。
【００３８】
前記の不織布は、例えば以下の製造方法により製造することができる。すなわち、前記の極細ポリエステル繊維またはその前駆体（海島型複合繊維）と前記捲縮繊維と、必要に応じて他の繊維を用いて不織布を得た後、前述のようにアルカリ減量加工を施して海島型複合繊維の海成分を溶解除去することにより、前記の不織布が得られる。
【００３９】
その際、湿式抄造法によりウェブを形成した後、熱処理工程を経てから、高圧水流処理を施してもよいし、湿式抄造法により得られたウェブを未乾燥のまま、高圧水流処理を施してもよい。不織布の生産性を考慮した場合、熱処理工程を経てから高圧水流処理を施す方が好ましい。また、比較的長い短繊維を針の付いたローラーを用いて繊維を開繊混合するカード法か、比較的短い短繊維を穴あきドラムに送り空気により分散しウェブを形成するエアレイド法等によりウェブを形成した後、絡合／熱処理工程により構造を固定してもよいが、前記の湿式抄造法のほうが好ましい。
【００４０】
前記高圧水流を行う際、シートは単体でもよいし、原綿組成を互いに異にするシートを２層以上積層してもよい。また、前記高圧水流を行う際、前記シートと他の布帛とを積層してもよい。その際、かかる布帛としてはポリエステル繊維からなる織編物や不織布などが好ましい。
【００４１】
なお、必要に応じて、常法の染色加工、カレンダー加工、エンボス加工、親水加工、撥水加工などを施してもよい。
該不織布をそのまま用いて人体肌接触用シートとしてもよいし、さらに、織編物など他の布帛を適宜積層して人体肌接触用シートとしてもよい。
【００４２】
また、かかる不織布（人体肌接触用シート）において、不織布の少なくとも片面（すなわち、オモテ表面またはウラ表面）に前記極細ポリエステル繊維が露出していることが好ましい。前記極細ポリエステル繊維が露出していない場合は、肌への密着性が低下するおそれがある。
【００４３】
かくして得られた人体肌接触用シートは前記の湿潤動摩擦係数および伸度を有するので、肌への密着性（貼り付き性）および肌沿い性に優れる。また、親水性繊維も含まれる場合は、優れた保液性を有する。その際、かかる保液性としては、ＪＩＳ  Ｌ１０９６  ６．２６．２（吸水率）により測定した吸水率で６５０％以上（より好ましくは６５０〜１０００％）であることが好ましい。また、ＪＩＳ  Ｌ１０９６  ６．２６．１  吸水速度（１）Ａ法（滴下法）により測定した吸水速度で１秒以下であることが好ましい。
【００４４】
次に、本発明のコスメテイック製品は前記人体肌接触用シートを用いてなり、化粧液（化粧水や美容液など）を含むコスメテイック製品（美容製品または化粧製品）である。かかるコスメテイック製品には、フェイスマスク（フェイスパック）、目元シート、首、ひじ、かかとなどに貼り付けて使用する製品などが含まれる。
かかるコスメテイック製品は前記のコスメテイック製品用不織布を用いているので、肌への密着性（貼り付き性）および肌沿い性に優れる。
【実施例】
【００４５】
次に本発明の実施例及び比較例を詳述するが、本発明はこれらによって限定されるものではない。なお、実施例中の各測定項目は下記の方法で測定した。
【００４６】
（１）溶融粘度
乾燥処理後のポリマーを紡糸時のルーダー溶融温度に設定したオリフィスによって５分間溶融保持したのち、数水準の荷重をかけて押し出し、そのときのせん断速度と溶融粘度をプロットする。そのプロットをなだらかにつないで、せん断速度―溶解温度で浴比１００として、溶解時間と溶解量から減量速度を算出した。
【００４７】
（２）溶解速度測定
海成分および島成分のポリマーを各々、径０．３ｍｍ、長さ０．６ｍｍのキャピラリーを２４孔もつ口金から吐出し、１０００〜２０００ｍ／分の紡糸速度で引き取って得た未延伸糸を残留伸度が３０〜６０％の範囲になるように延伸して、８３ｄｔｘ／２４フィラメントのマルチフィラメントを作成した。これを所定の溶剤および溶解温度で浴比１００として、溶解時間と溶解量から減量速度を算出した。
【００４８】
（３）島径との測定
透過型電子顕微鏡ＴＥＭで、倍率３００００倍で繊維断面写真を撮影し、測定した。ＴＥＭの機械によっては測長機能を活用して測定し、また無いＴＥＭについては、撮った写真を拡大コピーして、縮尺を考慮した上で定規にて測定すればよい。ただし、繊維径は、繊維断面におけるその外接円の直径を用いた。（ｎ数５の平均値）
【００４９】
（４）繊維長
走査型電子顕微鏡（ＳＥＭ）により、海成分溶解除去前の極細短繊維を基盤上に寝かせた状態とし、２０〜５００倍で測定した。ＳＥＭの測長機能を活用して測定した（ｎ数５の平均値）
【００５０】
（５）目付
ＪＩＳ  Ｐ８１２４（紙の坪量測定方法）に基づいて測定した。
【００５１】
（６）厚み
ＪＩＳ  Ｐ８１１８（紙及び板紙の厚さと密度の試験方法）に基づいて測定した。
【００５２】
（７）密度
ＪＩＳ  Ｐ８１１８（紙及び板紙の厚さと密度の試験方法）に基づいて測定した。
【００５３】
（８）摩擦係数
温度２０℃の水中に１０ｃｍ×５ｃｍの試料を浸漬させた後、温度２０℃、相対湿度６５％の環境下で１０分間、試料の長手方向が床に対して垂直になるよう吊るした後、１０ｃｍ×５ｃｍの試料をヘッド（１３３ｃＮ）の下に貼り付け、平滑な台の上に敷かれたシリコンラバー（擬似肌）上に置き、ヘッドを等速（１０ｃｍ／ｍｉｎ）で１０ｃｍ以上動かした時の抵抗値（Ｆ）をＵゲージで測定、記録（ｎ数５の平均）した。試料はタテ方向（長手方向）で測定し、次式より試料とシリコンラバーとの間の湿潤動摩擦係数を求めた。なお、使用の際に肌と接する側の表面について測定した。
湿潤動摩擦係数（μ）＝Ｕゲージの読み（Ｆ）／ヘッドと試料の荷重（Ｒ）
【００５４】
（９）湿潤時伸度
２．５ｃｍ×５ｃｍの試料に十分純水を含浸させ、１０分間つるして干し、液が垂れない飽和状態のものを使用した。ＪＩＳ  Ｌ  １０９６（一般織物試験方法）に基づいて荷重１Ｎ時の伸度を測定した。
【００５５】
（１０）強度
ＪＩＳ  Ｌ  １０９６（一般織物試験方法）に基づいて測定した。
【００５６】
（１１）肌への密着性（貼り付き性）
試料を顔の形に切り抜いた後、市販の化粧水を試料重量に対して５００重量％含水させ、試験者３人が肌への貼り付き性を３級：優れている、２級：普通、１級：劣っている、の３段階に評価した。
【００５７】
（１２）肌沿い性
試料を顔の形に切り抜いた後、市販の化粧水を試料重量に対して５００重量％含水させ、試験者３人が肌沿い性を３級：肌に沿いやすく取扱い性に優れている、２級：普通、１級：劣っているの３段階に評価した。
【００５８】
［実施例１］
島成分に２８５℃での溶融粘度が１２０Ｐａ・ｓｅｃのポリエチレンテレフタレート、海成分に２８５℃での溶融粘度が１３５Ｐａ・ｓｅｃである平均分子量４０００のポリエチレングリコールを４重量％、５−ナトリウムスルホイソフタル酸を９ｍｏｌ％共重合した改質ポリエチレンテレフタレートを使用し、海：島＝１０：９０の重量比率で島数４００の口金を用いて紡糸し、紡糸速度１５００ｍ／ｍｉｎで引き取った。海成分と島成分とのアルカリ減量速度比は１０００倍であった。これを３．９倍に延伸した後、４％ＮａＯＨ水溶液で７５℃にて２５％減量したところ、繊維径が比較的均一な極細繊維が生成していることを確認、該繊維をギロチンカッターにて１０００μｍにカットして極細ポリエステル繊維を得た。該極細ポリエステル繊維において、単繊維径（Ｄ）が７００ｎｍ、繊維長（Ｌ）が１ｍｍ、Ｌ／Ｄが１４２９であった。
一方、基本ベースの原綿として、ポリエチレンテレフタレート（ＰＥＴ）からなる非捲縮短繊維（繊度０．１ｄｔｅｘ、繊維長５ｍｍ、Ｌ／Ｄが９３８）、ポリエチレンテレフタレート（ＰＥＴ）からなる、機械捲縮が施された捲縮短繊維（繊度２．２ｄｔｅｘ、繊維長１０ｍｍ、Ｌ／Ｄが６６２）、レーヨンからなる非捲縮短繊維（繊度０．８ｄｔｅｘ、繊維長７ｍｍ、Ｌ／Ｄが８１５）を用意した。
【００５９】
次いで、前記極細ポリエステル繊維：１０、非捲縮短繊維（繊度０．１ｄｔｅｘ、繊維長５ｍｍ、Ｌ／Ｄが９３８）：４５、捲縮短繊維（繊度２．２ｄｔｅｘ、繊維長１０ｍｍ、Ｌ／Ｄが６６２）：１５、レーヨンからなる非捲縮短繊維（繊度０．８ｄｔｅｘ、繊維長７ｍｍ、Ｌ／Ｄが８１５）：３０の重量比率で用いて混合攪拌した後、ＴＡＰＰＩ（熊谷理工業製角型シートマシンＴＡＰＰＩ（商品名、以下同じ）により６０ｇ／ｍ２の湿式不織布を抄紙し、これを１５０メッシュの金属メッシュの上に置き、ウォーターニードル試験機（ノズ０．１ｍｍΦ、２列千鳥、水圧１３０ｋｇ／ｃｍ２（１２７４Ｎ／ｃｍ２）、速度２ｍ／ｍｉｎ）で絡合処理を施した（表裏各１回）後、エアースルードライヤーで乾燥処理を施し不織布を得て人体肌接触用シートとした。
得られた不織布（人体肌接触用シート）の物性を表１に示す。なお、前記極細ポリエステル繊維が不織布の両表面に露出していた。
次いで、該不織布（人体肌接触用シート）を用いて、化粧液を含むフェイスマスクを得た使用したところ、肌への密着性（貼り付き性）および肌沿い性に優れるものであった。
【００６０】
［実施例２］
実施例１において、前記極細ポリエステル繊維：２０、非捲縮短繊維（繊度０．１ｄｔｅｘ、繊維長５ｍｍ、Ｌ／Ｄが９３８）：３５、捲縮短繊維（繊度２．２ｄｔｅｘ、繊維長１０ｍｍ、Ｌ／Ｄが６６２）：１５、レーヨンからなる非捲縮短繊維（繊度０．８ｄｔｅｘ、繊維長７ｍｍ、Ｌ／Ｄが８１５）：３０の重量比率で用いること以外は実施例１と同様にした。
得られた不織布（人体肌接触用シート）の物性を表１に示す。なお、前記極細ポリエステル繊維が不織布の両表面に露出していた。
次いで、該不織布（人体肌接触用シート）を用いて、化粧液を含むフェイスマスクを得た使用したところ、肌への密着性（貼り付き性）および肌沿い性に優れるものであった。
【００６１】
［実施例３］
実施例１において、前記極細ポリエステル繊維：１０、非捲縮短繊維（繊度０．１ｄｔｅｘ、繊維長５ｍｍ、Ｌ／Ｄが９３８）：３０、捲縮短繊維（繊度２．２ｄｔｅｘ、繊維長１０ｍｍ、Ｌ／Ｄが６６２）：３０、レーヨンからなる非捲縮短繊維（繊度０．８ｄｔｅｘ、繊維長７ｍｍ、Ｌ／Ｄが８１５）：３０の重量比率で用いること以外は実施例１と同様にした。
得られた不織布（人体肌接触用シート）の物性を表１に示す。なお、前記極細ポリエステル繊維が不織布の両表面に露出していた。
次いで、該不織布（人体肌接触用シート）を用いて、化粧液を含むフェイスマスクを得た使用したところ、肌への密着性（貼り付き性）および肌沿い性に優れるものであった。
【００６２】
［実施例４］
実施例１において目付を８０ｇ／ｍ２とすること以外は実施例１と同様にした。
得られた不織布（人体肌接触用シート）の物性を表１に示す。なお、前記極細ポリエステル繊維が不織布の両表面に露出していた。
次いで、該不織布（人体肌接触用シート）を用いて、化粧液を含むフェイスマスクを得た使用したところ、肌への密着性（貼り付き性）および肌沿い性に優れるものであった。
【００６３】
［実施例５］
実施例１において目付を３０ｇ／ｍ２に変更したシートと、ポリエチレンテレフタレート（ＰＥＴ）からなる、機械捲縮が施された捲縮短繊維（繊度２．２ｄｔｅｘ、繊維長１０ｍｍ、Ｌ／Ｄが６６２）：１５、レーヨンからなる非捲縮短繊維（繊度０．８ｄｔｅｘ、繊維長７ｍｍ、Ｌ／Ｄが８１５）：８５からなる目付３０ｇ／ｍ２の湿式不織布とを２層に合わせて、人体肌接触用シートとした。得られた不織布物性を表１に示す。
【００６４】
［比較例１］
実施例１において目付を２０ｇ／ｍ２に変更すること以外は実施例１と同様にした。得られた不織布物性を表１に示す。
【００６５】
［比較例２］
実施例１において目付を１２０ｇ／ｍ２に変更すること以外は実施例１と同様にした。得られた不織布物性を表１に示す。
【００６６】
［比較例３］
実施例１において、前記極細ポリエステル繊維：１０、非捲縮短繊維（繊度０．１ｄｔｅｘ、繊維長５ｍｍ、Ｌ／Ｄが９３８）：２０、捲縮短繊維（繊度２．２ｄｔｅｘ、繊維長１０ｍｍ、Ｌ／Ｄが６６２）：４０、レーヨンからなる非捲縮短繊維（繊度０．８ｄｔｅｘ、繊維長７ｍｍ、Ｌ／Ｄが８１５）：３０の重量比率で用いること以外は実施例１と同様にした。得られた不織布物性を表１に示す。
【００６７】
［比較例４］
実施例１において、前記極細ポリエステル繊維：０、非捲縮短繊維（繊度０．１ｄｔｅｘ、繊維長５ｍｍ、Ｌ／Ｄが９３８）：５５、捲縮短繊維（繊度２．２ｄｔｅｘ、繊維長１０ｍｍ、Ｌ／Ｄが６６２）：１５、レーヨンからなる非捲縮短繊維（繊度０．８ｄｔｅｘ、繊維長７ｍｍ、Ｌ／Ｄが８１５）：３０の重量比率で用いること以外は実施例１と同様にした。得られた不織布物性を表１に示す。
【００６８】
［比較例５］
実施例１において、前記極細ポリエステル繊維：１０、非捲縮短繊維（繊度０．１ｄｔｅｘ、繊維長５ｍｍ、Ｌ／Ｄが９３８）：６０、捲縮短繊維（繊度２．２ｄｔｅｘ、繊維長１０ｍｍ、Ｌ／Ｄが６６２）：０、レーヨンからなる非捲縮短繊維（繊度０．８ｄｔｅｘ、繊維長７ｍｍ、Ｌ／Ｄが８１５）：３０の重量比率で用いること以外は実施例１と同様にした。得られた不織布物性を表１に示す。
【００６９】
［比較例６］
実施例１において、前記極細ポリエステル繊維：０、非捲縮短繊維（繊度０．１ｄｔｅｘ、繊維長５ｍｍ、Ｌ／Ｄが９３８）：７０、捲縮短繊維（繊度２．２ｄｔｅｘ、繊維長１０ｍｍ、Ｌ／Ｄが６６２）：０、レーヨンからなる非捲縮短繊維（繊度０．８ｄｔｅｘ、繊維長７ｍｍ、Ｌ／Ｄが８１５）：３０の重量比率で用いること以外は実施例１と同様にした。得られた不織布物性を表１に示す。
【００７０】
［比較例７］
実施例１において、前記極細ポリエステル繊維：０、非捲縮短繊維（繊度０．１ｄｔｅｘ、繊維長５ｍｍ、Ｌ／Ｄが９３８）：３０、捲縮短繊維（繊度２．２ｄｔｅｘ、繊維長１０ｍｍ、Ｌ／Ｄが６６２）：０、レーヨンからなる非捲縮短繊維（繊度０．８ｄｔｅｘ、繊維長７ｍｍ、Ｌ／Ｄが８１５）：７０の重量比率で用いること以外は実施例１と同様にした。得られた不織布物性を表１に示す。
【００７１】
【表１】
2013256461.tif 000002
【産業上の利用可能性】
【００７２】
本発明によれば、コスメテイック製品に用いられる人体肌接触用シートであって、高伸度でありかつ肌への密着性に優れた人体肌接触用シート、および該人体肌接触用シートを用いてなるコスメテイック製品が提供され、その工業的価値は極めて大である。